(57)【特許請求の範囲】
【請求項１】
密封可能な耐圧容器中に、全体が養生水中に浸漬するようセメント系成形品を配置し、
耐圧容器内に養生水を充満し、
養生水の飽和水蒸気圧よりも大きな圧入圧力で水を耐圧容器内に加圧注入して耐圧容器内の圧力を高めるとともに養生水の温度を上げ、
耐圧容器内を養生水の温度に対応する飽和水蒸気圧以上に保ち、
前記養生水を沸騰させないようにして、養生水中に沸点温度における激しい気相が生じないようにし、
前記セメント系成形品は、養生中常に水中に浸漬した状態に保持してなる高耐久セメント系成形品製造における養生方法。
【発明の詳細な説明】
【技術分野】
【０００１】
本発明は、モルタルやコンクリートのセメント系材料を用いて製造するＡＬＣ版、コンクリートパイル、電柱などのプレキャスト成形品の製造方法に関するものであり、特に高耐久に製造可能なその養生方法に関するものである。
【背景技術】
【０００２】
セメントを成分として含むモルタルやコンクリートを材料として製造するＡＬＣ版、ＰＣパイル、電柱などのプレキャスト成形品を製造する際、それらの強度を早期に発現させると共に、骨材を水熱反応させ、高強度化を図る製造方法として「オートクレーブ養生（高温高圧蒸気養生）」が工業化されている。しかしながら、オートクレーブ養生を施した成形品は、養生終了後の長さ変化率（乾燥収縮率）が大きく、膨張材の膨張効率も悪いなど、寸法制御に問題があった。
【０００３】
この課題を解決する手段として本件出願人は、特開平１１−１８０７８５号「モルタル又はコンクリート部材の製造方法」、特開２０００−５３４７６号「ケミカルプレストレス部材の製造方法」、特開２０００−３１９０７７号「コンクリート成形品の高温高圧水中養生装置およびこの養生装置を用いたコンクリート成形品の養生方法」、並びにＰＣＴ国際公開９９／６２８４３「ケミカルプレストレスコンクリート成形品の製造方法、およびその製造方法にも好適に用いられるコンクリート成形品の高温高圧水中養生装置、並びにこの養生装置を用いたコンクリート成形品の養生方法」などの発明を提案している。
既に提案したこれら発明は、蒸気の中で成形品を養生するのではなく、「成形品を常時水に漬かった状態に維持する」、つまりは高温高圧水中養生を要件としている。「蒸気」ではなく、「水」に浸漬することで、セメントと水との反応、つまりは水和反応がより促進され、より多量のセメント成分が固化して均一な充填構造を形成する結果、成形品の強度が増すものである。
【０００４】
このような従来の高温高圧水中養生を行う場合、密封可能な耐圧容器を使用し、容器内の養生水中に成形品を沈め、容器を密封した後、養生水を加熱して沸騰させ、発生した蒸気を容器内に充満させることによって高圧雰囲気を作り出していた。加熱によって養生水から発生した蒸気が充満することによって密封容器内の圧力が高まり、引いては養生水の圧力が高まることによって、成形品が高温高圧の養生水に浸漬することになるのである。
【０００５】
しかしながらこのような養生方法では、「養生水が沸騰した後に、容器内の圧力が目標とする圧力に達している」現象が生じていると言える。沸騰は、液内の圧力が飽和蒸気圧以上になり、外部の圧力以上になった結果、液相内に微小な気相（気泡）が発生し、体積の増加とともに水の上面に達する現象である。つまり液体の中に気泡が生じて、それが激しく水の表面から蒸気となって放出される状態である。この蒸気が容器内に充満し、圧力が増加し、容器内が高圧となっていたわけである。
【０００６】
一方、モルタルやコンクリートは、セメントと水が反応して固化し始めると、その内部には無数の間隙が生じる。その間隙は外表面から内側に連続しているものもあり、セメントと反応した後に生じる空隙（気相）と、未だ反応していない水が間隙内に存在しているが、養生水を加熱して沸騰させてしまうと、この隙間内の水にも気相（気泡）が生じて、隙間内の水を外へ押出してしまうことになってしまう。セメントの水和反応は液相で起る反応、つまりセメントと水との反応は、液体状の水が存在する空間でのみ生じるのであり、その空間にのみ反応生成物が充填する。また、水中に気泡が生じて水蒸気雰囲気となってしまうと、その空間でのセメントと水の反応は極端に遅くなり、したがって水和反応を阻害するという事態も生じる。結局、成形品を養生水の中に十分に浸漬させていたとしても、その内部の間隙では気相（気泡）が妨げとなって期待通りの水和反応が行われなくなり、セメントの固化が期待通りに進まないという事態を招いていた。
【０００７】
また、上記した高温高圧水中養生では、養生水を沸騰させるため、養生水が蒸気となって容器内に蒸発し、成形品全体を水の中に浸漬してあっても、蒸発によって養生水水面が下がり、養生水表面から露出してしまい、水中養生効果が十分に得られないことがあった。大型の耐圧容器使用の場合において、養生水加熱の効率化を図るために、耐圧容器内に小型の水槽を入れて養生水を張り、この中に成形品を配置して浸漬するような場合は、沸騰して蒸気となった養生水が冷却時に小型の水槽の外に落ちて、やはり養生水が減少してしまうという事態を招いていた。
【０００８】
更には、セメントの水和反応の進行自体も、容器内の高圧雰囲気の造成を阻害していたと考えられる。セメントは自身の水和反応によって反応物が占めていた体積より小さい体積の生成物となる。その結果、新たな空隙（気相）を作り出すため、水和反応が進行するにつれて成形品の間隙内の圧力が低下し、これも期待通りの強度が得られていなかった原因と考えられる。
【特許文献１】特開平１１−１８０７８５号公報
【特許文献２】特開２０００−５３４７６号公報
【特許文献３】特開２０００−３１９０７７号公報
【特許文献４】国際公開９９−６２８４３号公報
【発明の開示】
【発明が解決しようとする課題】
【０００９】
本発明が解決しようとする課題は、養生水が加熱されて蒸発沸騰することによって養生水の中に生じる気相が、セメントと水との水和反応を阻害しようとする点である。
【課題を解決するための手段】
【００１０】
そのため本発明は、養生水に気相を生じさせないよう加圧・昇温することにより、成形品内部の間隙水内に、一様なセメントと水との水和反応を生じさせるようにするものである。
【発明の効果】
【００１１】
本発明に係る高耐久セメント成形品製造における養生方法は、養生水中に気相が生じないように加圧・昇温するため、成形品内部の間隙中にも気相が生じない。従って成形品間隙中でのセメントと水の水和反応が妨げられず、固化が促進され、圧縮強度の大きな製品が製造可能となる。また、固体がより均一に充填したセメント硬化体が得られるため、劣化原因物質が外部から浸入し難くなり、より耐久的な成形品が得られる。更に、養生後の成形品の収縮率も小さくなる。
【００１２】
容器内の圧力が飽和蒸気圧以上であり、養生水は沸騰することがなく、水が蒸発して成形品が空気に晒されるということが生じず、成形品全体において良好に水中養生が可能である。水や蒸気などを容器内に圧力を加圧し続けることによって、水和反応によって成形品から空隙が生じても、容器内の圧力は低下せず、高圧養生が損なわれない。
【発明を実施するための最良の形態】
【００１３】
本発明では、耐圧容器内の圧力を高めて水和作用を促進するとともに、養生水を沸騰させないようにして、水中に気相が発生しないよう維持することを最も主要な特徴とする。
【００１４】
本発明で養生するセメント系成形品とは、セメントを含む材料を型枠に入れて成形したもので、コンクリートパイル、コンクリートポールやキャスクなど、様々な部材としてプレキャスト成形されるものを指す。使用されるセメントの種類としては、普通、早強及び超早強等の各種ポルトランドセメント、これらポルトランドセメントにシリカ、高炉スラグ、或いはフライアッシュを混和した各種混合セメントなど、広い意味での各種セメントが使用可能である。また、ポルトランドセメントに、シリカ、高炉スラグ或いはフライアッシュ等を、ＪＩＳ等によって定められた混和率を超えて配合したセメントも使用可能であり、シリカヒューム等の活性シリカやメタカオリン等といった粘土鉱物の焼成物や未焼成物を配合したセメントも使用可能である。更に、セメントに膨張材を配合した膨張セメントも使用可能である。ここで膨張材としては、酸化カルシウム膨張材、アウイン系膨張材、アルミネート膨張材等、各種膨張材の使用が可能である。その他、収縮低減剤や減水剤などの使用も妨げるものではない。
【００１５】
以上のセメントを、細骨材や粗骨材などの骨材、水と混練し、型枠に投入して成形する。本発明に係る養生方法を行うまで、型枠内に材料を存置する時間は限定されないが、型枠から脱型しても形状が安定しているようになる所要に時間、型枠内に置く。この脱型した成形品を、密封可能な耐圧容器の中に収納する。
【００１６】
本発明で使用する密封可能な耐圧容器としては、従来のオートクレーブ養生に用いる圧力釜も考えられる。しかしながら、通常この圧力釜は横置き型であるため、養生終了後ハッチを開けた際に高温養生水が流出することが考えられるので、例えば縦型の圧力容器に水を満たし、その中に成形品を沈めた状態で養生するのが好ましい。
【００１７】
耐圧容器の中に成形品を配置し、成形品は全体が養生水の中に浸漬するようにする。つまりは、成形品の外表面が全て養生水の中に浸っている状態にしておく。この状態で養生水の圧力を高める。養生水の圧力を高めるには、容器内に養生水を一杯に充満し、その中に更に水を加圧注入して、圧力を高める手段がある。また、水は、耐圧容器内に圧入した後、バルブを閉めて容器内に密封することによって圧力を維持してもよいが、養生時間中圧入し続けて、当初の圧力を維持することも可能である。圧入し続けることによって、成形品のセメントが水と水和反応を起こして体積が収縮し、その結果空隙が発生しても、加圧し続けることによって容器内の圧力を当初の飽和蒸気圧以上に維持することが可能である。
【００１８】
前記したように、耐圧容器内の圧力を高めるとともに、養生水の温度を上げる。温度を上げるには、加熱容器内に備えてあるヒーターを使用するのが好適である。その温度としては１２０〜２００℃が好ましく、より好ましくは１３０〜１８０℃が好適である。ただし温度を上げても、養生水には気相、つまりは気泡が生じないようにすることが重要で、養生水が沸騰に至らないように維持するのが要件である。言い換えれば、容器内の圧力が飽和蒸気圧以上を保つことが要件である。前記したように容器内の圧力を高めれば、それにつれて養生水の沸点温度も高くなる。例えば純粋な水であれば、気圧が１ｈＰａ（ｍｂ）高くなると、沸点は０．０２７℃上昇する。１気圧は１０１３．２５ｈＰａであるから、２気圧は２０２６．５ｈＰａである。気圧が２気圧となれば、沸点は１２７℃程度となる。言い換えれば、容器内の圧力が２気圧に保たれているとき、養生水の温度が沸点温度の１２７℃以上に達すれば、飽和蒸気圧に達して、激しく養生水から気相が発生する。つまりは沸騰する。容器内の気圧が３気圧であれば、養生水の温度が沸点の１５４℃に達しなければ、沸騰して飽和水蒸気圧に達することはない。本願発明では養生水中に気相が生じないようにするのであるから、容器内の圧力を液状水の温度に対応する飽和水蒸気圧以上に保ち、温度を沸点に達する以下に維持しておけばよい。例えば容器内の圧力を３気圧に保つ場合、養生水の温度を例えば１３０℃に保てば、養生水は沸騰することなく、気相が生じない。つまりは成形品内部の間隙内においても気相が生じず、間隙も含めた成形品全体が養生水の中に浸漬された状態を保つことになる。ただし、養生水の温度が上昇して沸点に近くなり、僅かに発生する気相（気泡）程度であれば、本発明の実施を妨げる程度ではなく、あくまで沸点或いはそれに近接した温度における激しい気相の発生を避ける意味である。
以上の方法は、養生水温度を沸点以下にしておくことで飽和蒸気圧に達しないようにする方法であるが、容器の構造が外側から内側を目視できる窓を有している場合であれば、養生水から激しく気相が出ていないことを確認して、内部の圧力が飽和蒸気圧以上であることを認識できるのは言うまでもない。
【００１９】
耐圧容器内での養生時間は、限定されるものではないが、２〜８時間程度が好ましく、４〜６時間程度がより好ましい。その後常温まで冷却する時間は、成形品が常温までに冷却されるに十分な時間であれば特に限定されるものでなく、冷却条件に応じ、表面の温度勾配が過度に大きくならない範囲がよい。実用上は９〜１２時間程度が好適である。
また、水、蒸気、気体のうち、複数を選択して耐圧容器内に圧入し、内部の圧力を飽和蒸気圧以上に維持する手段も採用できる。
【実施例１】
【００２０】
図１に示すのは、本発明の実施例に使用した耐圧容器１の正面図であり、縦置き型であって、下部の器体２の上部に開閉のためのハッチ３が設けてある。ハッチ３はクランプ機構によって下部の器体３に圧着可能で、容器１内の空間を密封可能である。器体３の底部には電源式のヒーター４が設けられている。ハッチ３には、容器1内に水や蒸気を圧入可能なバルブ付きの挿入管５と、容器１内の空気を抜くバルブ付きの脱気管６が連結されている。容器１の下部には、水を排水可能なバルブ付きの排水管７が設けられている。８は容器１内の圧力を測定する圧力計であり、９は養生水の温度を測る温度計である。温度計で温度を検知する位置は、容器１内で養生水１０が早期に高温になる部分が好適で、実施例で言えば、ヒーター４の直上辺りが好適と言える。
【００２１】
この発明の実施例の効果を試験した成形品Ａは、セメントとして普通ポルトランドセメントを使用し、このセメント１００重量部に対し、これに細骨材１５０重量部、粗骨材２１０重量部を混ぜ、水セメント比３６％で、混練したものである。混和材としては、膨張材を２０重量部添加してある。このようなセメント系硬化材料であるコンクリートを型枠に入れて成形したブロック状成形品Aを脱型した後、耐圧容器１に収納して養生した。
【００２２】
図２に示すのは、この発明の実施例１に使用した耐圧容器１の断面図であり、容器１内に養生水１０を一杯に充満し、挿入管５から水１１を加圧注入している。容器１内の圧力が所定まで高められた時点で水１１の圧入を止めて挿入管５のバルブを閉め、容器１内を密閉する。この状態でヒーター４によって養生水１０を加熱する。圧力計８に示されている圧力から、その圧力における飽和蒸気圧を割り出し、養生水１０の温度をそれ以下に保つよう温度計９によって監視する。養生水１０はその沸点温度以下に保たれるため、飽和蒸気圧以上とならず、養生水１０の中に気相（気泡）は発生しないか、発生しても少なく抑えられる。これにより成形品Ａの表面だけでなく、間隙においても気相がセメントの水和反応を妨げることがなく、その反応が促進され、強度が大きく高耐久のセメント系成形品を製造可能となる。
【００２３】
次の表１の上段に示す表は、この実施例１の試験によって得られた成形品の圧縮強度と長さ変化率である。比較例１は水を圧入しない試験条件での比較値であり、それ以下の各実施例において水を圧入したときの値よりも圧縮強度において低く、長さ変化率も大きい値となっている。上段の表に記した水の圧入圧力は、養生温度に対応する飽和蒸気圧に対する相対値であって、例えば試験条件１−１の場合には水の圧入圧力は養生水の飽和水蒸気圧よりも０．５MPa大きいことになる。下段に示すのは、試験条件１−１におけるその水の圧入圧力の絶対値を示している。
【００２４】
【表１】
0004694937.tif 000002
【実施例２】
【００２５】
表２に示すのは、耐圧容器１内に養生水１０を充填し、この養生水１０内に成形品Aを浸漬し、養生水１０をヒーター４によって加熱して膨張させることによって、容器１内の圧力を高めた場合である。比較例１及び２は容器１内への水の充填率をそれぞれ７０％と８０％とした場合であって、加熱して養生水が膨張しても容器１内に充満し切れず、養生水１０の圧力を十分に高めることが出来なかったものと推察できる。従って、養生水の飽和蒸気圧以上に養生水１０の圧力を保つことが出来なかった結果であると考えられる。これに対し、実施例４−１〜４−３では、養生水１０を容器１内にほぼ充満、或いは完全に充満させた状態で養生水１０を昇温したため、容器１内の養生水の圧力が高まり、飽和蒸気圧以上を維持して良好な数値を得たものである。
【００２６】
【表２】
0004694937.tif 000003
【図面の簡単な説明】
【００２７】
【図１】耐圧容器の正面図である。
【図２】実施例１を実施した耐圧容器の断面図である。
【符号の説明】
【００２８】
Ａ 成形品
１ 耐圧容器
２ 器体
３ ハッチ
４ ヒーター
５ 挿入管
６ 脱気管
７ 排水管
８ 圧力計
９ 温度計
１０ 養生水
１１ 水
１２ 飽和水蒸気
【図１】
0004694937.tif 000004
【図２】
0004694937.tif 000005